(57)【要約】【課題】本発明の目的は、上述したような従来の問題を解決し、従来のレッグニット製品の性能（耐久性、透明性）を保ちつつ、着用時の履きムラを抑え、深い黒発色性に優れた薄地、黒色のレッグニットを提供することを課題とする。【解決手段】カーボンブラックを１〜５質量％含有し、総繊度が８〜３３ｄｔｅｘ、強力が３５〜１５０ｃＮ、ポリアミド中のカーボンブラックの平均粒径が１〜２０μｍであることを特徴とするポリアミド黒原着糸、前記ポリアミド黒原着糸を仮撚加工してなる仮撚糸、前記ポリアミド黒原着糸または前記仮撚糸を巻糸に用いたカバリング弾性糸ならびに前記ポリアミド黒原着糸、前記仮撚糸、前記カバリング弾性糸の少なくとも一種を少なくともレッグ部の一部に用いたレッグニット。【選択図】なし【特許請求の範囲】
【請求項１】
カーボンブラックを１〜５質量％含有し、総繊度が８〜３３ｄｔｅｘ、強力が３５〜１５０ｃＮ、ポリアミド中のカーボンブラックの平均粒径が１〜２０μｍであることを特徴とするポリアミド黒原着糸。
【請求項２】
ポリアミド黒原着糸がナイロン６であることを特徴とする請求項１記載のポリアミド黒原着糸。
【請求項３】
請求項１または請求項２記載のポリアミド黒原着糸を仮撚加工してなる仮撚糸。
【請求項４】
請求項１または請求項２記載のポリアミド黒原着糸または請求項３記載の仮撚糸を巻糸として用いたカバリング弾性糸。
【請求項５】
請求項１または請求項２記載のポリアミド黒原着糸、請求項３記載の仮撚糸、請求項４記載のカバリング弾性糸の少なくとも一種を少なくともレッグ部の一部に用いたレッグニット。
【発明の詳細な説明】
【技術分野】
【０００１】
本発明は、着用時の履きムラを抑え、深色性に優れたレッグニットが得られるポリアミド黒原着糸、仮撚り糸、カバリング弾性糸に関するものである。
【背景技術】
【０００２】
レッグニット製品の中でも特にストッキングは、足をきれいに見せたいという消費者の嗜好が強く、素肌に近い外観、美脚効果のある外観が好まれている。素肌感、透明性（透け感）を実現させる手段として、特許文献１では、ポリアミド糸の繊度を細くすることが行われている。また、素肌感を追求するとカラー展開は、肌色系の淡色がほとんどである。一方、濃色、黒色のストッキングは、足が細く見える視覚効果により美脚効果のある外観、フォーマル対応として根強い人気のあるカラーである。
【先行技術文献】
【特許文献】
【０００３】
【特許文献１】特開平８−７４１０２号公報
【発明の概要】
【発明が解決しようとする課題】
【０００４】
しかしながら、濃色、黒色のストッキングの場合、適度な透明性（透け感）を保っているため、足首、脹ら脛、膝、太股と脚周囲が異なる部位で編密度が異なり、淡色では目立たなかった各部位での編密度の差が大きく、そのまま濃淡差となり、着用時の履きムラとなって外観を著しく悪化させていた。また、透明〜白色のポリアミド糸を濃色、黒に染色した場合、光を吸収するため、透明性を低下させていた。特に、黒の場合、深い黒色を得る為には大量の染料が必要であり、さらに透明性、深い黒の色目が低下していた。
【０００５】
着用時の履きムラは、レッグニット製品でも、濃色、黒色のカラーで、適度な透明性（透け感）を持ったストッキングや薄手タイツ特有の問題である。そのため、着用時の履きムラを抑え、深い発色性に優れた濃色、黒色のレッグニットが望まれていた。さらには、従来のレッグニット製品の性能（耐久性、透明性）を保ちつつ、着用時の履きムラを抑え、深い黒発色性に優れた薄地、黒色のレッグニット製品が待ち望まれていた。
【０００６】
したがって、本発明は、従来のレッグニット製品の性能（耐久性、透明性）を保ちつつ、着用時の履きムラを抑え、深色性に優れた薄地、黒色のレッグニット製品を得るポリアミド黒原着糸、仮撚糸、カバリング弾性糸を得ることを課題とする。
【課題を解決するための手段】
【０００７】
上記課題を解決するため、本発明は以下の構成を採用する。
（１）カーボンブラックを１〜５質量％含有し、総繊度が８〜３３ｄｔｅｘ、強力が３５〜１５０ｃＮ、ポリアミド中のカーボンブラックの平均粒径が１〜２０μｍであることを特徴とするポリアミド黒原着糸。
（２）ポリアミド黒原着糸がナイロン６であることを特徴とする（１）記載のポリアミド黒原着糸。
（３）（１）または（２）記載のポリアミド黒原着糸を仮撚加工してなる仮撚糸。
（４）（１）または（２）記載のポリアミド黒原着糸または（３）記載の仮撚糸を巻糸として用いたカバリング弾性糸。
（５）（１）または（２）記載のポリアミド黒原着糸、（３）記載の仮撚糸、（４）記載のカバリング弾性糸の少なくとも一種を少なくともレッグ部の一部に用いたレッグニット。
【発明の効果】
【０００８】
本発明によれば、従来のレッグニット製品の性能（耐久性、透明性）を保ちつつ、着用時の履きムラを抑え、深色性に優れた薄地、黒色のレッグニット製品を得るポリアミド黒原着糸、仮撚糸、カバリング弾性糸が得られる。
【発明を実施するための形態】
【０００９】
以下、本発明をさらに詳細に説明する。
【００１０】
本発明のポリアミド黒原着糸を構成するポリアミドは、いわゆる炭化水素基が主鎖にアミド結合を介して連結された高分子量体からなる樹脂であって、かかるポリアミドとしては、製糸性、機械特性に優れており、主としてポリカプロアミド（ナイロン６）、ポリヘキサメチレンアジパミド（ナイロン６６）が好ましく、ゲル化し難しく、製糸性が良いことからポリカプロアミド（ナイロン６）がさらに好ましい。ここで言う「主として」とは、ポリカプロアミドを構成するε−カプロラクタム単位として全モノマー単位中８０モル％以上であることを言い、さらに好ましくは９０モル％以上である。その他の成分としては、特に限定されないが、例えば、ポリドデカノアミド、ポリヘキサメチレンアジパミド、ポリヘキサメチレンアゼラミド、ポリヘキサメチレンセバカミド、ポリヘキサメチレンドデカノアミド、ポリメタキシリレンアジパミド、ポリヘキサメチレンテレフタラミド、ポリヘキサメチレンイソフタラミド等を構成するモノマーである、アミノカルボン酸、ジカルボン酸、ジアミン等の単位が挙げられる。
【００１１】
また、ポリアミド黒原着糸に用いるポリアミドの重合度は、仮撚り加工、織編物、繊維製品の要求特性、またはそれらを安定して得るために適当な範囲より適宜選択して良いが、好ましくは２５℃での９８％硫酸相対粘度で２．０〜３．６の範囲であり、さらに好ましくは２．４〜３．３の範囲である。
【００１２】
本発明のポリアミド黒原着糸に使用するカーボンブラックの種類としては、ファーネスブラック、チャンネルブラック、サーマルブラック、アセチレンブラック、ランプブラック等が例示され、特に限定されるものではないが、ファーネスブラックであることが好ましい。カーボンブラックの製法には、熱分解法としてアセチレンブラックやサーマルブラック、不完全燃焼法として油煙の採取（いわゆるランプブラック）やファーネスブッラクに区分され、この製法の違いによってカーボンブラックの特徴に違いを与える。２０００℃近傍の反応環境を維持しなければならない熱分解法は、製造に多くのエネルギーを必要とするため、コストおよび製造時の環境面で実用性は低い。一方、不完全燃焼法はコストおよび製造時の環境面で実用性が高い。また、不完全燃焼法の代表格であるファーネス法は、粒子径やストラクチャーの大きさを制御する事が容易であり、ポリアミド黒原着糸の色目や製糸性からファーネス法で得られるファーネスブラックを使用することが好ましいのである。特に、小粒子径ファーネスブラックの製造には、オイルファーネス法により得られるファーネスブラックであることがさらに好ましい。
【００１３】
また、カーボンブラックは、その製造段階で、ストラクチャーが形成される。ストラクチャーはカーボンブラックの最小単位であり、その指標は、ＤＢＰ吸油量で示すことができる。ここで言う吸油量とは、ＪＩＳ  Ｋ６２１７−４（２００８）に準じて測定される値である。本発明のポリアミド黒原着糸に使用するカーボンブラックのＤＢＰ吸油量は１０〜３００ｍｌ／１００ｇであることが好ましい。ＤＢＰ吸油量が１０ｍｌ／１００ｇ未満では、高い波長領域の光を散乱するため、ポリアミド黒原着糸とした場合、赤色っぽい黒となり、深い黒発色を出すことが難しい。ＤＢＰ吸油量が３００ｍｌ／１００ｇを超えると、ポリアミドポリマーへの分散性が悪くなり、ポリアミド黒原着糸の製造時に粗大粒子が増える傾向にあり、製糸性が低下しやすくなり、ポリアミド黒原着糸の機械特性である強度が低下する傾向にある。
【００１４】
本発明のポリアミド黒原着糸中に含まれるカーボンブラックは、平均粒径１〜２０μｍであることが必要である。ここで言う平均粒径とは、一般的に粗粒と呼ばれる粒子径の大きなストラクチャーであり、測定方法は光学顕微鏡を用いて、ポリアミド黒原着糸の融点＋２０℃に加熱したプレパラートにポリアミド黒原着糸の試料０．１ｇを載せ、スライドガラスで挟みフィルム状に広げ倍率５００倍で撮影し、カーボンブラックのストラクチャーの最も長い長径を、１試料から任意に２０個測定し、２０個の平均値を算出した値である。この際、撮影した写真は粒径測定しやすいサイズに拡大してもよい。平均粒径２０μｍを超えると、ポリアミド黒原着糸の製造時に糸切れが多く製糸性が悪くなり、レッグニットとした際に毛羽等の混入により製品品位が悪くなるばかりでなく、ポリアミド黒原着糸の機械特性である強度が低下する。１μｍ未満では、糸の動摩擦係数が高くなり着用時に、つま先やかかと、膝などの摩擦が多い部分でポリアミド黒原着糸が切れ、伝線が発生しやすくなる。好ましくは１〜１０μｍである。本発明のポリアミド黒原着糸中に含まれるカーボンブラックの平均粒径を１〜２０μｍとするためには、ポリアミド黒原着チップ製造時、ポリアミド黒原着糸製造時にカーボンブラックを含有する溶融ポリマーの濾過を行うことにより可能となる。その濾過の方法は特に限定されるものではないが、溶融ポリマー通路や紡糸パック等でフィルターを設置することが好ましい。紡糸パック内にフィルターを設置することがさらに好ましく、紡糸パック内で用いるフィルターは１０〜２０μｍカットがより好ましい。
【００１５】
また、カーボンブラックをポリアミド溶融ポリマーに含有させる時に、カーボンブラック粒子が、２次粒子や３次粒子となり粗粒となりやすい。このため、紡糸パック内のみにフィルターを設置するだけではカーボンブラックが詰まりやすく、濾過圧の上昇が大きく、パックライフが短くなって生産性が低下しやすくなる。ポリアミドにカーボンブラックを含有させる好ましい溶融紡糸方法として、紡糸パック内にフィルターを設置することに加えて、ポリアミド中に高濃度にカーボンブラックを含有したマスターチップとカーボンブラックを含有しないポリアミドチップをブレンドして溶融紡糸することが好ましい。さらには、そのマスターチップ製造時にフィルターを設置することで、粗粒を排除し、ポリアミド黒原着糸製造において濾過圧上昇を抑え、パックライフを長くすることが可能となり生産性を向上させることが可能となる。尚、マスターチップ製造時に用いるフィルターは好ましくは３０〜５０μｍカットである。
【００１６】
本発明のポリアミド黒原着糸中に含まれるカーボンブラックの含有量は、１〜５質量％であることが必要である。ここで言う含有量とは、ＴＧ−ＤＴＡを用いて、温度範囲：室温〜９００℃、昇温速度：１００℃／ｍｉｎ、大気流量  ２０ｍｌ／分の条件でポリアミド黒原着糸の重量変化を計測し、６５０〜９００℃の領域で減量した比率から算出した値をカーボンブラックの消失量とみなし、ポリアミド黒原着糸中のカーボンブラック含有量とする。含有量が１質量％未満では、ストッキングやタイツ等のレッグニット製品にした時に深い黒発色が得られない、着用時の履きムラが発生する。含有量が５質量％を超えると、ポリアミド黒原着糸の製造時に糸切れが多く製糸性が悪くなるばかりでなく、ポリアミド黒原着糸の機械特性である強度が低下する。好ましい含有量は２〜４質量％である。かかる範囲とすることで、深い黒発色性と着用時の履きムラが抑制される。そのメカニズムは明らかではないが、レッグニット製品へ入射した光が、吸収光、透過光、反射光に分かれる際、これらの光が絶妙にコントロールされ、かつ深い黒発色性との相乗効果で視覚的に履きムラが目立たなくなったのではないかと推測している。
【００１７】
また、本発明の目的を損なわない範囲の量、種類であれば、耐熱性などの生産性向上のための添加剤が配合されていてもよいし、艶消し、吸湿、抗菌、紫外線遮蔽、保温等の機能を持たせる添加剤が配合されてもよい。しかしながら、製糸性やストッキングやタイツ等のレッグニット製品の耐久性、深い黒発色性が低下してしまうため、１μｍを超える無機粒子の添加は好ましくなく、白色顔料も含めて無機粒子の添加は限定されるものではないが、ポリアミド黒原着糸に対して、２．０質量％以下であることが好ましく、１．０質量％未満であることがより好ましい。
【００１８】
本発明のポリアミド黒原着糸は、総繊度が８〜３３ｄｔｅｘであることが必要である。上記総繊度範囲のポリアミド黒原着糸は濃色、黒色のストッキングや薄手タイツ等のレッグニット製品に好ましく用いられるが、濃色、黒色のストッキングや薄手タイツは、適度な透明性を保っているため、足首、脹ら脛、膝、太股と脚周囲が異なる部位で編密度が異なり、淡色では目立たなかった各部位での編密度の差が大きく、そのまま濃淡差となり、着用時の履きムラとなって外観を著しく悪化させていた。すなわち、着用時の履きムラは、レッグニット製品の中でも、濃色、黒色のカラーストッキングや薄手タイツ特有の問題である。
【００１９】
したがって、本願発明では上記総繊度を有するポリアミド原着糸を生糸、もしくはそれを仮撚り加工した仮撚り糸で編成されるレッグニット製品または、これら生糸または仮撚り糸を用いて得られるカバリング弾性糸で編成されるレッグニット製品において性能を発揮するが、中でもカバリング弾性糸として４４デシテックス相当のレッグニット製品、レッグニット製品に使用するポリアミド糸としては３３ｄｔｅｘ以下を使用するレッグニット製品においてとりわけその効果を顕著に発揮する。例えば、シングルカバリング弾性糸のみで編成されたゾッキストッキングの場合、シングルカバリング弾性糸巻糸のポリアミド糸の総繊度が３３ｄｔｅｘ以下、ダブルカバリング弾性糸のみで編成されたゾッキストッキングの場合、ダブルカバリング弾性糸上巻糸と下巻糸のポリアミド糸の総繊度の総計が３３ｄｔｅｘ以下である場合にその効果が特に顕著である。
【００２０】
総繊度３３ｄｔｅｘを超えると、糸直径が太いため、着用時における編密度の差が小さくなり、着用時の履きムラが目立ち難くなるが、透明性が低下したり、薄地になり難くなる。好ましい透明度は４５以上である。総繊度が８ｄｔｅｘ未満では、着用中に破れ、伝線が発生し耐久性および外観が悪くなる。また、ポリアミド黒原着糸の製造時に糸切れが多く製糸性が悪くなる。好ましくは、１０〜３３ｄｔｅｘである。
【００２１】
本発明のポリアミド黒原着糸は、強力が３５〜１５０ｃＮであることが必要である。強力を３５ｃＮ以上とすることで、仮撚糸、カバリング弾性糸等次工程での加工時の糸切れ、レッグニット製品とした時の耐久性が実用レベルになる。また、ポリアミド黒原着糸の強力は総繊度を高くすると強力は高くなるが、前記した必要な総繊度の範囲で強力１５０ｃＮを越える場合、伸度を低くする必要があり、ポリアミド黒原着糸の製造時に糸切れが多く製糸性が悪くなるため、１５０ｃＮ以下とすることが、製糸性の点から好ましい。また、強度は２．５〜７ｃＮ／ｄｔｅｘであることが好ましく、３〜６ｃＮ／ｄｔｅｘであることがより好ましい。
【００２２】
本発明のポリアミド黒原着糸の製造方法について説明する。
【００２３】
本発明のポリアミド黒原着糸は、生産性、コストの観点から、溶融紡糸による製造が最も優れている。また、溶融紡糸による製造方法について、紡糸−延伸工程を連続して行う方法（直接紡糸延伸法）、未延伸糸を一旦巻き取った後に延伸する方法（２工程法）、あるいは紡糸速度を３０００ｍ／ｍｉｎ以上のように高速として実質的に延伸工程を省略する方法（高速紡糸法）等、いずれの方法においても製造可能であるが、仮撚糸として用いる場合は、高い捲縮性が得られ、コストに優れる高速紡糸法が好ましい。以下に高速紡糸法での製造について例示する。
【００２４】
まず溶融部について説明する。ポリアミドを溶融するに際し、プレッシャーメルター法あるいはエクストルーダー法が挙げられるが、本発明のポリアミド黒原着糸が得られる限り両者とも特に限定されるものではない。溶融温度は、ポリアミドポリマーの融点＋２０℃〜融点＋６０℃が好ましい。例えば、ナイロン６ポリマーを用いる場合、融点は２２５℃であるから、溶融温度２４５〜２８５℃が好ましい。
【００２５】
カーボンブラックを含有させる方法は、ポリアミド中に高濃度にカーボンブラックを含有したマスターチップとカーボンブラックを含有しないポリアミドチップをブレンドして溶融紡糸する方法や、カーボンブラックをフィーダー等により直接含有する方法が挙げられる。マスターチップのカーボンブラックの含有量は、１０〜３０質量％であることが好ましい。カーボンブラックの含有量が１０質量％以上とすることが、マスターチップ製造の点から好ましく、３０質量％以下とすることが、カーボンブラックの凝集の点から好ましい。
【００２６】
紡糸パックへ流入したカーボンブラックを含有したポリアミドは、通常の紡糸口金により吐出される。また、紡糸温度（いわゆるポリマー配管や紡糸口金まわりの保温温度）は、ポリアミドポリマーの融点＋２０℃〜融点＋６０℃が好ましい。
【００２７】
前述のとおりカーボンブラックは溶融ポリマー中でも凝集しやすいため、紡糸パック内にフィルターを設置することが好ましい。
【００２８】
紡糸口金から吐出されたポリアミド黒原着糸は、冷却、固化され、油剤が付与された後、引き取られる。ポリアミド原着糸の伸度が３０〜５０％の範囲となるように適宜延伸倍率を設定し、紡糸工程で熱セットを行い速度として３０００〜５０００ｍ／ｍｉｎの範囲で巻き取るのが好ましい。また、ポリアミド原着糸に仮撚加工を施す場合は、ポリアミド原着糸の伸度が５０〜７０％の範囲となるように適宜延伸倍率を設定し、紡糸工程で熱セットをせずに速度として３０００〜５０００ｍ／ｍｉｎの範囲で巻き取るのが好ましい。さらには、巻き取りまでの工程で公知の交絡装置を用い、交絡を施すことも可能である。必要であれば複数回付与することで交絡数を上げることも可能である。さらには、巻き取り直前に、追加で油剤を付与するのも可能である。
【００２９】
本発明の仮撚糸およびその製造方法について説明する。
【００３０】
本発明の仮撚糸は、上記ポリアミド黒原着糸を仮撚加工して得られるが、ポリアミド黒原着糸を仮撚加工して仮撚糸とする方法も特に限定されるものではない。施撚方法としてもスピンドル方式や３軸ツイスター方式、ベルトニップ方式など限定されるものではない。捲縮を強めたいときにはスピンドル方式を用いることが好ましいし、加工速度を上げて生産コストを下げたいときには摩擦仮撚方式である３軸ツイスター、ベルトニップを用いることが好ましい。加熱方式も限定されるものではなく、熱板や高温ショートヒーターを用いれば良く、設定温度としては、狙いとする風合いに合わせ自由に設定できるが、一つの目安として熱板を用いた場合、ポリカプロアミド（ナイロン６）で１７０〜１９０℃、ポリヘキサメチレンアジパミド（ナイロン６６）で１８０〜２００℃とすることを推奨する。冷却方法としても冷却板を用いても、空冷、水冷などが挙げられ、限定されないが、効率と糸のダメージを考えて、冷却板を用いることが好ましい。好ましい仮撚糸の捲縮特性は３〜５０％であり、１０〜５０％がより好ましい。加工糸の捲縮特性が３％以上でレッグニットとした際に十分なソフト性が得られる。加工糸の捲縮特性が５０％以下で、仮撚り加工時に撚りを多く掛ける必要がなく、毛羽発生が抑制される。なお、ここで言う捲縮特性とは、後述する測定方法により測定を行い算出した値であり、仮撚糸の嵩高性の指標とするものである。
【００３１】
本発明のカバリング弾性糸およびその製造方法について説明する。
【００３２】
本発明のカバリング弾性糸とは、芯糸に巻糸を一重に巻き付けるシングルカバリング弾性糸、二重に巻き付けるダブルカバリング弾性糸のことである。
【００３３】
本発明のカバリング弾性糸の巻糸としては、ポリアミド黒原着糸、ポリアミド黒原着糸を仮撚加工してなる仮撚糸から選択して用いることができる。
【００３４】
カバリング弾性糸の芯糸をなす弾性糸としては、ポリウレタン系弾性糸、ポリアミド系エラストマ弾性糸、ポリエステル系エラストマ弾性糸、天然ゴム系糸、合成ゴム系糸、ブタジエン系糸等が用いられるが、レッグニット用としてその弾性特性、熱特性、耐久性等からより好ましいのは、ポリウレタン系弾性糸及びポリアミド系エラストマ弾性糸である。
【００３５】
その弾性糸の太さは、レッグニットの用途、締め付け圧の設定により異なるが、一般に８〜８０ｄｔｅｘ程度であればよい。好ましいのは１１〜４４ｄｔｅｘである。８ｄｔｅｘ以上で、糸強力が十分であるのでカバリング弾性糸製造時及びレッグニット編立て時に芯糸切れ等のトラブルを生じにくく、レッグニットとして十分な伸縮性、耐久性が得られ好ましい。逆に、８０ｄｔｅｘ以下で締付け力が強くなり過ぎず、圧迫感も強くなりすぎず、粗硬感も抑制され好ましい。透明度と破裂強さを両立するためのカバリング弾性糸の芯糸の更に好ましい範囲は２０〜３５ｄｔｅｘである。また、着用時の履きムラを抑え、深い黒発色性に優れ、足がきれいに見える黒ストッキングを得るためには、弾性糸に上述したカーボンブラックを含有させることがさらに好ましい。
【００３６】
カバリング数としてはポリアミド黒原着糸、ポリアミド黒原着糸を仮撚加工してなる仮撚糸の巻糸の繊度、収縮率や製品風合い、耐ピリング性、耐スナッグ性を考慮して設計すればよく、黒原着糸をシングルカバリングする時には（１１／繊度）１／２×２０００〜（１１／繊度）１／２×２５００Ｔ／ｍを目安に設計することが好ましく、例えば、１１ｄｔｅｘポリアミド原着糸をシングルカバリングする時には２０００〜２５０００Ｔ／ｍが好ましい。また、ドラフト倍率も狙いとする着圧に合わせて設計すればよく、例えば、２． ５〜３．５倍に設定することが好ましい。カバリングは風合いの柔らかさ、伸縮性からシングルカバリングが好ましい。
【００３７】
かくして得られる本発明のポリアミド黒原着糸、ポリアミド黒原着糸を仮撚加工してなる仮撚糸、カバリング弾性糸は、レッグニットに好ましく用いることができる。
【００３８】
本発明のレッグニットについて説明する。
【００３９】
本発明のレッグニットを構成する編組織としては平編、ゴム編、パール編およびこれらの変化編組織により作られたものなど限定されるものではない。基本組織で構成された部分を有することがより好ましく、なかでも平編みで構成された部分を有していることがさらに好ましい。
【００４０】
本発明のレッグニットは、ポリアミド黒原着糸、仮撚糸、カバリング弾性糸の少なくとも一種を少なくともレッグ部の一部に用いることが好ましい。なお、前記レッグ部は、足の付け根（ガーター部）からつま先（ソール部）までの部分を指す。
【００４１】
使用糸としては、ポリアミド黒原着糸またはポリアミド黒原着糸を仮撚加工してなる仮撚糸を巻糸としたカバリング弾性糸のみを用いたいわゆるゾッキタイプでも、ポリアミド黒原着糸またはポリアミド黒原着糸を仮撚加工してなる仮撚糸を巻糸としたカバリング弾性糸と、ポリアミド黒原着糸やポリアミド黒原着糸を仮撚加工してなる仮撚糸とを交互に編成した交編タイプでも問題ない。なお、レッグニットを構成する使用糸としてはたとえば縫い糸など必要に応じた糸を用いることは限定されない。
【００４２】
また、使用する編機として制限はないが、靴下編機が好ましく用いられる。
【００４３】
ここで本発明の対象とするレッグニットとは、ストッキング、タイツ、レギンス、トレンカ、スパッツ、フットカバーや靴下等が挙げられるが、口ゴム、身部、足部の３部位からなるソックス類、身部がストッキングよりも著しく長いストッキング類、上部にパンティー部がついたタイツ、パンティーストッキング類が挙げられる。
【００４４】
また、レッグニットが、パンティー部とレッグ部からなり、本発明のポリアミド黒原着糸、仮撚糸、カバリング弾性糸をそのパンティー部、レッグ部の全てに用いたレッグニットである場合、レッグニットがレッグ部のみからなり、そのレッグ部の全てに本発明のポリアミド黒原着糸、仮撚糸、カバリング弾性糸を用いる場合には染色工程を省くことが可能である。染色工程をさらに細分化すると、精練工程、染色工程、仕上げ工程があり、この染色工程を省くことが可能となるのである。この染色工程の製造コストには、染料代だけでなく、高温で長時間染色する時間代と加工代が含まれており、時間短縮だけではなく、染料代や燃料代を含めた製造コストの削減により、リーズナブルな市場価格で消費者にレッグニットを提供することが可能となる。また、従来、ポリアミド糸を黒色で染色する場合において、深い黒発色を得ようとする場合は、染料濃度を上げる必要があるが、柔らかさを得るために単糸繊度を細くし、染料濃度を上げると、洗濯堅牢度が悪化する問題がある。しかしながら本発明では染色工程を省くことができるだけでなく、それに高濃度の染料を用いることに伴う洗濯堅牢度の悪化の問題もなく、持続性のある深い黒発色性のあるレッグニットが得られる。
【００４５】
また、仕上げは、公知の仕上げ剤（柔軟剤）を施し製品としてもよい。このとき、抗菌やＵＶカット等機能剤を付与しても良い。
【実施例】
【００４６】
以下、実施例により本発明をさらに詳細に説明するが、本発明はその要旨を超えない限り、以下の実施例に何ら限定されるものではない。また、本発明のポリアミド黒原着糸の物性の測定方法は以下の通りである。
【００４７】
Ａ．カーボンブラックの平均粒径（μｍ）
光学顕微鏡を用いて、ナイロン６の場合は２４５℃、ナイロン６６の場合は２７５℃に加熱したプレパラートに、ポリアミド黒原着糸の試料０．１ｇを載せ、スライドガラスで挟みフィルム状に広げ倍率５００倍で撮影し、１試料から無作為に抽出した２０個のカーボンブラックのストラクチャーの最も長い長径を測定し、２０個の平均値を算出した。
【００４８】
Ｂ．カーボンブラックの含有量（質量％）
ＴＧ−ＤＴＡ（ナノテクノロジー社製  熱重量測定装置ＳＩＩ  ＴＧ／ＤＴＡ  ６２００）、ポリアミド黒原着糸の試料１．４ｍｇを用いて、温度範囲：室温〜９００℃、昇温速度：１００℃／ｍｉｎ、大気流量  ２０ｍｌ／分の条件でポリアミド黒原着糸の重量変化を計測し、６５０〜９００℃の領域で減量した比率から算出した値である。測定は４回行い、平均値をカーボンブラックの含有量とした。
【００４９】
Ｃ．硫酸相対粘度（ηｒ）
ポリアミドチップ（試料）０.２５ｇを、濃度９８質量％の硫酸１００ｍｌに対して１ｇになるように溶解し、オストワルド型粘度計を用いて２５℃での流下時間（Ｔ１）を測定した。引き続き、濃度９８質量％の硫酸のみの流下時間（Ｔ２）を測定した。Ｔ２に対するＴ１の比、すなわちＴ１／Ｔ２を硫酸相対粘度とした。
【００５０】
Ｄ．製糸性
ポリアミド黒原着糸を製糸するときの１ｔ当たりの糸切れについて、次の基準をもって示した。
ａ：糸切れ２回未満。
ｂ：糸切れ２以上４回未満。
ｃ：糸切れ４以上６回未満。
ｄ：糸切れ６以上８回未満。
ｅ：糸切れ８回以上。
【００５１】
Ｅ．総繊度
ポリアミド黒原着糸は０．００１ｃＮ／ｄｔｅｘ、ポリアミド黒原着糸を仮撚加工してなる仮撚糸は０．０９８ｃＮ／ｄｔｅｘの張力を与えながら枠周１．１２５ｍの検尺機にて２００回巻カセを作成し、熱風乾燥機にて乾燥後（１０５±２℃×６０分）、天秤にてカセ重量を量り公定水分率を乗じた値から繊度を算出した。測定は４回行い、平均値を総繊度とした。
【００５２】
Ｆ．強力、伸度、強度
ポリアミド黒原着糸、ポリアミド黒原着糸を仮撚加工してなる仮撚糸試料を、オリエンテック（株）社製テンシロン（ＴＥＮＳＩＬＯＮ）ＵＣＴ−１００でＪＩＳ  Ｌ１０１３（化学繊維フィラメント糸試験方法、２０１０年）に示される定速伸長条件で測定した。強力は、引張強さ−伸び曲線における最大強力を示した点、伸度は最大強力の伸びから求めた。また、強度は、最大強力を総繊度で割り返した値を強度とした。測定は１０回行い、平均値を強力および伸度とした。なお、つかみ間隔５０ｃｍ、引張速度５０ｃｍ／ｍｉｎである。
【００５３】
Ｇ．捲縮特性
ポリアミド黒原着糸を仮撚加工してなる仮撚糸に０．０９８ｃＮ／ｄｔｅｘの張力を与えながら周長１．１２５ｍ、１０回巻きのかせを５本とる。２０℃、６０％ＲＨの環境下で２４時間放置する。１．７６×１０−３ｃＮ／ｄｔｅｘの処理荷重（水中での荷重）を掛けた状態で９８℃±１℃の熱水中で２０分処理する。熱処理したかせは、２０℃、６０％ＲＨの環境下で２４時間放置して乾燥させる。予め、シリンダー中に水をいれ、２０℃、６０％ＲＨの環境下で２４時間放置させておく。かせサンプルに１．７６×１０−３ｃＮ／ｄｔｅｘの初荷重（水中での荷重）を掛けた状態でかせをすべて水中に入れる。その後、０．０８８ｃＮ／ｄｔｅｘの荷重（水中での荷重）をさらに掛けて０．０８９７６ｃＮ／ｄｔｅｘの定荷重（水中での荷重）とし、２分後のかせの長さａ（ｍｍ）を測定する。速やかに定荷重を取り除き、初荷重のみの２分後のかせの長さｂ（ｍｍ）を測定する。捲縮特性は以下の式で算出し、５本の平均値をもって評価する。
捲縮特性（％）＝（ａ−ｂ）／ａ×１００
Ｈ．Ｌ値
実施例または比較例で得られたレッグニットを、ガーター部下部１０ｃｍ部について、フリーの筒状の状態（２枚重ね）で、測色計（スガ試験機株式会社性のＳＭ−３型）により、測定径３０ｍｍφの条件で５回測定し、その平均値で評価した。
【００５４】
Ｉ．色目
実施例または比較例で得られたレッグニットを、ガーター部下部１０ｃｍ部について、検査者（３０人）の視覚によって、深い黒発色性について、５段階判定した。
ａ：比較例７より深い黒色で、色目が非常に良い。
ｂ：比較例７より黒色で、色目が良い。
ｃ：比較例７と同等の色目。
ｄ：比較例７よりやや白っぽく、色目があまり良くない。
ｅ：比較例７より白っぽく、色目が悪い。
【００５５】
Ｊ．着用時の履きムラ
実施例または比較例で得られたレッグニットを日本人平均体型の女性５名に履かせ、１０回屈伸運動後、膝、足首部分のムラを検査者（５人）の視覚によって、履きムラについて、３段階判定した。
ａ：履きムラが無い。
ｂ：履きムラがほとんど無い。
ｃ：履きムラが有る。
【００５６】
Ｋ ． 透明度
実施例または比較例でレッグニットを足形に表を外側にして履かせ、踵から大腿部方向に６０ｃｍの位置にガーター部つま先側境界線を合わせた上で、その部分の着用状態を固定するために刺繍枠（内枠外径が１５ｃｍ、枠の厚み１ｃｍ）で固定した。すなわち、着用状態を固定するために刺繍枠の上下位置が踵からの位置として６０および４５ｃｍ となるように刺繍枠の内枠を入れ、外枠を被せることで固定した。これを刺繍枠に固定した状態で足形からはずし、製品の表を測定装置側にして刺繍枠の中心を測定位置に合わせ、上から（製品の裏側から）カラースタンダード白板（Ｌ値８８．２９）を置いた時の編地のＬ値（Ｌｗ）、およびカラースタンダード黒板（Ｌ値７．７４）を置いたときの編地のＬ値（Ｌｂ）を、色差計ＳＭ−Ｔ（スガ試験機（株）製）により測定する。そして、それらＬ値から、次の算式により、透明度を求める。この値が高い程、透明性は優れている。透明度＝（Ｌｗ−Ｌｂ）／（Ｗ−Ｂ）（ここで、Ｗ はカラースタンダード白板のＬ値、Ｂはカラースタンダード黒板のＬ値である。）
Ｌ．破裂強さ（Ｎ）
実施例または比較例で得られたレッグニットを足形に履かせ、踵から大腿部方向に６０ｃｍの位置にガーター部を合わせた上で、踵から大腿部方向に５２．５ｃｍの位置を中心として、足形の大腿部裏側に測定枠の大きさに合わせて円形の印を付けておく。足形から外して測定枠に製品を固定する際には先につけた円形の印に合わせて固定することで、着用状態と同じ状態で破裂強さを測定するものである。破裂強さは、ＪＩＳ Ｌ１０１８−１９９９ ８．１７．２ Ｂ法（定速伸長形法）に従い測定した。着用中の破れに対して、実用上問題ないレベルとして３０Ｎ以上を合格とした。
【００５７】
なお、透明度、破裂強さの測定で使用する足形は人間の足に似せて作成しており、つま先から踵までの長さが２３．５ｃｍ、つま先から足の裏方向に１３．５ｃｍ離れた土踏まず部分の周長が２２．５ｃｍ、踵から大腿部方向に８ｃｍの足首部の周長が２２ｃｍ、踵から大腿部方向に２５ｃｍのふくらはぎ部の周長が３４．５ｃｍ、踵から大腿部方向に４３ｃｍの膝裏部の周長が３７ｃｍ、踵から大腿部方向に５０ｃｍの大腿部の周長が３９．５ｃｍ、踵から大腿部方向に６０ｃｍの大腿部の周長が４８ｃｍとなっている。
【００５８】
（ポリアミド黒原着糸の製造）
〔実施例１〕
ポリアミドとして、硫酸相対粘度（ηｒ）が２．６、酸化チタン含有量０．０２質量％のナイロン６チップを水分率０．０３質量％以下となるよう常法にて乾燥した。
【００５９】
得られたナイロン６チップにファーネス法カーボンブラック含有量が１５質量％となるように２軸混練機で混練し、３０μｍカットのフィルターを通過後、吐出を行うようにして、マスターチップを製造し、水分率３００ｐｐｍ以下となるよう常法にて乾燥した。得られたカーボンブラック含有のナイロン６マスターチップとカーボンブラックを含有しないナイロン６チップを、１：４の割合でブレンド（黒原着糸内のカーボンブラック含有量が３質量％）し、２６５℃の溶融温度で溶融し、１０μｍカットの金属フィルターを設置した紡糸パックで濾過を施し、紡糸温度２６０℃にて紡糸口金より吐出させた。紡糸口金は、ホール数が７、丸形、１糸条／口金のものを使用した。紡糸口金より吐出後、１８℃の冷風で冷却、給油した後に、交絡を施した後、第１ゴデッドロール、１５５℃に加熱した第２ゴデッドロールを介して２．２倍に延伸して巻取速度４０００ｍ／分で巻き取りを行い、１３ｄｔｅｘ、７フィラメントのナイロン６黒原着糸を得た。得られた黒原着糸の、製糸性、カーボンブラック含有量、カーボンブラック平均粒径、繊度、強力、伸度について評価した。その結果を表１に示す。
【００６０】
〔実施例２〕
カーボンブラック含有のナイロン６マスターチップとナイロン６チップを、１：１４の割合でブレンド（黒原着糸内のカーボンブラック含有量が１質量％）した以外は実施例１と同様の方法でナイロン６黒原着糸を製造した。得られた黒原着糸の、製糸性、カーボンブラック含有量、カーボンブラック平均粒径、繊度、強力、伸度について評価した。その結果を表１に示す。
【００６１】
〔実施例３〕
カーボンブラック含有のナイロン６マスターチップとナイロン６チップを、３３：６７の割合でブレンド（黒原着糸内のカーボンブラック含有量が５質量％）した以外は実施例１と同様の方法でナイロン６黒原着糸を製造した。得られた黒原着糸の、製糸性、カーボンブラック含有量、カーボンブラック平均粒径、繊度、強力、伸度について評価した。その結果を表１に示す。
【００６２】
〔実施例４〕
１５μｍカットの金属フィルターを設置した紡糸パックで濾過を施した以外は実施例１と同様の方法でナイロン６黒原着糸を製造した。得られた黒原着糸の、製糸性、カーボンブラック含有量、カーボンブラック平均粒径、繊度、強力、伸度について評価した。その結果を表１に示す。
【００６３】
〔実施例５〕
２０μｍカットの金属フィルターを設置した紡糸パックで濾過を施した以外は実施例１と同様の方法でナイロン６黒原着糸を製造した。得られた黒原着糸の、製糸性、カーボンブラック含有量、カーボンブラック平均粒径、繊度、強力、伸度について評価した。その結果を表１に示す。
【００６４】
〔実施例６〕
ポリアミドとして、硫酸相対粘度（ηｒ）が２．８、酸化チタン含有量０．０２質量％のナイロン６６チップを水分率０．１１質量％中心となるよう常法にて乾燥した。
【００６５】
得られたナイロン６６チップにファーネス法カーボンブラック含有量が１５質量％となるように混練し、３０μｍカットのフィルターを設置しマスターチップを製造し、水分率０．１１質量％中心となるよう常法にて乾燥した。得られたカーボンブラック含有のナイロン６６マスターチップとナイロン６６チップを、１：４の割合でブレンド（黒原着糸内のカーボンブラック含有量が３質量％）し、２９０℃の溶融温度で溶融し、１０μｍカットの金属フィルターを設置した紡糸パックで濾過を施し、紡糸温度２９０℃にて紡糸口金より吐出させた以外は実施例１と同様の方法でナイロン６６黒原着糸を製造し、１３ｄｔｅｘ、７フィラメントのナイロン６６黒原着糸を得た。得られた黒原着糸の、製糸性、カーボンブラック含有量、カーボンブラック平均粒径、繊度、強力、伸度について評価した。その結果を表１に示す。
【００６６】
〔実施例７〕
紡糸口金のホール数が１０、丸形、１糸条／口金のものを使用した以外は実施例１と同様の方法でナイロン６黒原着糸を製造し、３３ｄｔｅｘ、１０フィラメントのナイロン６黒原着糸を得た。得られた黒原着糸の、製糸性、カーボンブラック含有量、カーボンブラック平均粒径、繊度、強力、伸度について評価した。その結果を表１に示す。
【００６７】
（カバリング弾性糸の製造）
実施例１〜７で得られた黒原着糸を巻糸とし、芯糸として"ライクラ"２２ｄｔｅｘ、黒原着タイプ（オペロンテックス社製）を用いてカバリング数２０００Ｔ／ｍ、ドラフト３．０倍にてＳ撚、Ｚ撚のシングルカバリング弾性糸を用意した。
【００６８】
（ゾッキパンティーストッキングの製造）
永田精機（株）製ＭＯＤＥＬ  ＫＴ−Ｓ４（針数４００本）に上記シングルカバリング弾性糸を仕掛けてゾッキパンティーストッキング（サイズＭ〜Ｌ）を編成した。編成したゾッキパンティーストッキングを真空８０℃で１０分間プリセットを施し、９８℃で３０分間精練し、柔軟処理後にアルミ板の足形で１１０℃×３０秒熱セットを施しゾッキパンティーストッキングを得た。
【００６９】
得られたゾッキパンティーストッキングのＬ値、色目、着用時の履きムラ、透明度、破裂強さについてそれぞれ評価した。その結果を表１に示す。
【００７０】
【表１】
2014185412.tif 000002
【００７１】
〔比較例１〕
カーボンブラック含有のナイロン６マスターチップとナイロン６チップを、２．７：９３．３の割合でブレンド（黒原着糸内のカーボンブラック含有量が０．４質量％）となる以外は実施例１と同様の方法でナイロン６黒原着糸を製造した。得られた黒原着糸の、製糸性、カーボンブラック含有量、カーボンブラック平均粒径、繊度、強力、伸度について評価した。その結果を表２に示す。  
【００７２】
〔比較例２〕
カーボンブラック含有のナイロン６マスターチップとナイロン６チップを、４７：５３の割合でブレンド（黒原着糸内のカーボンブラック含有量が７質量％）した以外は実施例１と同様の方法でナイロン６黒原着糸を製造した。得られた黒原着糸の、製糸性、カーボンブラック含有量、カーボンブラック平均粒径、繊度、強力、伸度について評価した。その結果を表２に示す。
【００７３】
〔比較例３〕
紡糸口金のホール数が３、丸形のものを使用した以外は実施例１と同様の方法でナイロン６黒原着糸を製造し、６ｄｔｅｘ、３フィラメントのナイロン６黒原着糸を得た。得られた黒原着糸の、製糸性、カーボンブラック含有量、カーボンブラック平均粒径、繊度、強力、伸度について評価した。その結果を表２に示す。
【００７４】
〔比較例４〕
紡糸口金のホール数が３４、丸形のものを使用した以外は実施例１と同様の方法でナイロン６黒原着糸を製造し、４４ｄｔｅｘ、３４フィラメントのナイロン６黒原着糸を得た。得られた黒原着糸の、製糸性、カーボンブラック含有量、カーボンブラック平均粒径、繊度、強力、伸度について評価した。その結果を表２に示す。
【００７５】
〔比較例５〕
１μｍカットの金属フィルターを設置した紡糸パックで濾過を施した以外は実施例１と同様の方法でナイロン６黒原着糸を製造した。得られた黒原着糸の、製糸性、カーボンブラック含有量、カーボンブラック平均粒径、繊度、強力、伸度について評価した。その結果を表２に示す。
【００７６】
〔比較例６〕
４０μｍカットの金属フィルターを設置した紡糸パックで濾過を施した以外は実施例１と同様の方法でナイロン６黒原着糸を製造した。得られた黒原着糸の、製糸性、カーボンブラック含有量、カーボンブラック平均粒径、繊度、強力、伸度について評価した。その結果を表２に示す。
【００７７】
〔比較例７〕
紡糸口金のホール数が１０、丸形のものを使用し、延伸倍率３．２倍にしたた以外は実施例１と同様の方法でナイロン６黒原着糸を製造し、２５ｄｔｅｘ、１０フィラメントのナイロン６黒原着糸を得た。得られた黒原着糸の、製糸性、カーボンブラック含有量、カーボンブラック平均粒径、繊度、強力、伸度について評価した。その結果を表２に示す。
【００７８】
比較例１〜７で得られた黒原着糸を用いて、カバリング数２８００Ｔ／ｍ（比較例３）、１０００Ｔ／ｍ（比較例４）、１３００Ｔ／ｍ（比較例７）とした以外は、カバリング弾性糸、パンティーストッキングを実施例１と同様の方法で製造した。得られたゾッキパンティーストッキングのＬ値、色目、着用時の履きムラ、透明度、破裂強さについてそれぞれ評価した。その結果を表２に示す。
【００７９】
〔比較例８〕
ポリアミドとして、硫酸相対粘度（ηｒ）が２．６、酸化チタン含有量０．０２質量％のナイロン６チップのみを用いた（カーボンブラック含有量が０質量％）以外は、実施例１と同様の方法でナイロン６糸を製造した。得られたナイロン６糸の、製糸性、繊度、強力、伸度について評価した。その結果を表２に示す。
【００８０】
得られたナイロン６糸を用いて、カバリング弾性糸を実施例１と同様の方法で製造した。また、実施例１と同様にゾッキパンティーストッキングを編成した。編成したゾッキパンティーストッキングを真空８０℃で１０分間プリセットを施し、９８℃で３０分間精練し、Ｍｉｔｓｕｉ  Ｎｙｌｏｎ  Ｂｌａｃｋ  ＧＬ（三井東圧化学社製）４質量％、９８℃で６０分間の条件で染色し、固着、柔軟処理後にアルミ板の足形で１１０℃×３０秒熱セットを施しゾッキパンティーストッキングを得た。得られたゾッキパンティーストッキングのＬ値、色目、着用時の履きムラ、透明度、破裂強さについて評価した。その結果を表２に示す。
【００８１】
【表２】
2014185412.tif 000003
【００８２】
〔実施例８〕
紡糸口金は、ホール数が１０、丸形、１糸条／口金のものを使用し、加熱しない第２ゴデッドロールを介して１．３倍に延伸して巻取速度４０００ｍ／分で巻き取りを行い、２８ｄｔｅｘ、１０フィラメントのナイロン６黒原着糸を得た以外は実施例１と同様の方法でナイロン６黒原着糸を製造した。得られた黒原着糸の、製糸性、カーボンブラック含有量、カーボンブラック平均粒径について評価した。その結果を表３に示す。
【００８３】
〔実施例９〕
紡糸口金は、ホール数が２６、丸形、１糸条／口金のものを使用し、１５μｍカットの金属フィルターを設置した紡糸パックで濾過を施した以外は実施例８と同様の方法でナイロン６黒原着糸を製造し、４２ｄｔｅｘ、２６フィラメントのナイロン６黒原着糸を得た。得られた黒原着糸の、製糸性、カーボンブラック含有量、カーボンブラック平均粒径について評価した。その結果を表３に示す。
【００８４】
（仮撚糸の製造）
上記ナイロン６黒原着糸を、石川製作所社製仮撚機ＩＶＦ８０５を用いて、加工速度５００ｍ／ｍｉｎ 、延伸倍率１．２７倍、ヒーター温度１８０℃ 、Ｄ／Ｙ比１．７（解撚張力／加撚張力＝１．０４）に設定して仮撚加工を行い、それぞれ、２２ｄｔｅｘ１０フィラメント（実施例８）、３３ｄｔｅｘ２６フィラメント（実施例９）の仮撚糸を得た。得られた仮撚糸の繊度、強力、伸度、捲縮特性について評価した。その結果を表１に示す。
【００８５】
（カバリング弾性糸の製造）
実施例８、９で得られたナイロン６黒原着糸を巻糸とし、芯糸として"ライクラ"２２ｄｔｅｘ、黒原着タイプ（オペロンテックス社製）を用いてカバリング数１５００Ｔ／Ｍ（実施例７）、１２００Ｔ／Ｍ（実施例８）Ｔ／ｍ、ドラフト３．０倍にてＳ撚、Ｚ撚のシングルカバリング糸を用意した。
【００８６】
（ゾッキタイツの製造）
永田精機（株）製ＭＯＤＥＬ  ＫＴ−Ｓ４（針数３６０本）に上記シングルカバリング糸を仕掛けてゾッキタイツを編成した（サイズＭ〜Ｌ）。編成したゾッキタイツを真空８０℃で１０分間プリセットを施し、９８℃で３０分間精練し、柔軟処理後にアルミ板の足形で１１０℃×３０秒熱セットを施しゾッキタイツを得た。
得られたゾッキタイツのＬ値、色目、着用時の履きムラ、透明度、破裂強さについてそれぞれ評価した。その結果を表１に示す。
【００８７】
【表３】
2014185412.tif 000004
【００８８】
表１（実施例１〜７）、表３（実施例８、９）の結果から、本発明のポリアミド黒原着糸および仮撚糸は、カーボンブラック含有量、カーボンブラック平均粒径、繊度、強力を最適化することにより、着用時の履きムラが無く、深い黒発色（Ｌ値、色目）、透明性の良好なレッグニット製品が得られることがわかる。また、着用中の耐久性も保持している。
【００８９】
比較例１は、カーボンブラック含有量が少ないことにより、光が透過しやすく白っぽくなり、着用時の履きムラ、深い黒発色（Ｌ値、色目）に劣るものであった。  
【００９０】
比較例２は、カーボンブラック含有量が多いことにより、紡糸パック内の濾過圧の上昇が大きく、パックライフが短くなるばかりでなく、糸切れも頻発し製糸性に劣る結果であった。また、得られたナイロン黒原着糸の強力が、３０ｃＮと低い値となり、破裂強さが２６Ｎと低い値となり、着用中の耐久性に劣るものであった。
【００９１】
比較例３は、繊度が細く、強力が、２７ｃＮと低い値となり、破裂強さが２０Ｎと低い値となり、着用中の耐久性に劣るものであった。
【００９２】
比較例４は、繊度が太く、透明性に劣るものであった。
【００９３】
比較例５は、平均粒径の小さいカーボンブラックのため、かかとでの擦過により伝線が発生した。
【００９４】
比較例６は、平均粒径の大きいカーボンブラックが存在することにより、紡糸パック内の濾過圧の上昇が大きく、パックライフが短くなるばかりでなく、糸切れも頻発し製糸性に劣る結果であった。また、得られたナイロン黒原着糸の強力が、２６ｃＮと低い値となり、破裂強さが２８Ｎと少し低い値となり、着用中の耐久性に劣るものであった。
【００９５】
比較例７は、強力が１５５ｃＮと高く、伸度が１０％と低いため、糸切れが頻発し製糸性に劣る結果であった。
【００９６】
比較例８は、従来のゾッキパンティーストッキングであり、黒染色を施している。透明性、色目、着用時の履きムラに劣るものであった。また、実施例１〜７、比較例１〜７と比較して全体的にやや白っぽく、深い黒色が得られておらず、色目に劣るものであった。染料にて黒く染めたゾッキパンティーストッキングは、染料の細かい顔料が微分散されているため、光が吸収され、透明性が悪化し、さらには、染色は、赤、青、黄の３染料を混合して黒に染めているため、見た目が赤掛かった黒となり、白っぽくなったと深色性に優れた黒色が得られない。
【００９７】
本発明のポリアミド黒原着糸および仮撚糸を用いたレッグニット製品は、黒染色を施していないため、染色工程の加工賃を省くことができコストダウンを可能とするだけでなく、環境負荷の少ないものとなった。